【手続補正書】
【提出日】平成19年3月12日(2007.3.12)
【手続補正１】
【補正対象書類名】明細書
【補正対象項目名】特許請求の範囲
【補正方法】変更
【補正の内容】
【特許請求の範囲】
【請求項１】
水性組成物であって、
（Ａ）該組成物の乾燥及び／または加熱の際に架橋反応を受ける少なくとも１つの官能基を有する少なくとも１種の水溶性ポリアミドアミン−エピハロヒドリン樹脂、及び
（Ｂ）少なくとも１種のフィルム形成性ラテックス材料
を含み、
（Ａ）の（Ｂ）に対する乾燥重量比が、５：１〜１：１である、
水性組成物。
【請求項２】
請求項１の組成物でコートした基体。
【請求項３】
コートした基体を製造する方法であって、
（１）請求項１の水性組成物で基体をコートすること、及び
（２）基体上のコーティング組成物を硬化すること
を含む、前記の方法。
【手続補正２】
【補正対象書類名】明細書
【補正対象項目名】０２５０
【補正方法】変更
【補正の内容】
【０２５０】
見積もり時間
＊ 経過時間＝２日 結果：炎広がり等級
テーバー磨耗試験
参照文献：ＴＭ１９１
目的：一定の材料の磨耗に対する抵抗を得るため
試料：１つの４．５インチの直径の円盤を提出する；打ち抜き（１／４インチの孔を硬質材料の中心にドリルで開けた）
試験パラメーター
＊ 回転数（標準＝１００回転）
＊ 重量（２５０、５００または１０００ｇ）（試料間で均一）
＊磨耗ホイールのタイプ（試料間で均一）
見積もり時間
＊ 経過時間＝１５分／材料（１０００回転を基準）
結果：
＊ 重量損失（損失グラム数で報告）
前述の説明から、本技術の当業者は容易に本発明の本質的な特性を確かめることができ、そして本発明の精神及び範囲から逸脱することなく、本発明の種々の変更及び修正をしてそれを種々の用途及び条件に適合させることができる。
（本発明の態様）
［１］ （Ａ）架橋反応を受ける少なくとも１つの官能基を含む少なくとも１種の水溶性成分、及び（Ｂ）少なくとも１種のフィルム形成性ポリマーを含む水性組成物。
［２］ 成分（Ａ）が、アクリルアミド系架橋性ポリマー、ポリアミドアミン−エピハロヒドリン樹脂、ポリアミン及びポリイミンの少なくとも１種から選択される、１に記載の組成物。
［３］ 成分（Ａ）がアクリルアミド系架橋性ポリマーを含む、２に記載の組成物。
［４］ 成分（Ａ）がカチオン官能化ポリアクリルアミドを含む、３に記載の組成物。
［５］ 成分（Ａ）の官能基が、エポキシ、アゼチジニウム、アルデヒド、カルボキシル基、アクリレート及びその誘導体、アクリルアミド及びその誘導体、並びに第４アミンの少なくとも１種から選択される、２に記載の組成物。
［６］ 成分（Ａ）の官能基が、エポキシ及びアゼチジニウムの少なくとも１種から選択される、５に記載の組成物。
［７］ フィルム形成性ポリマーが、炭素原子数２〜１２のアルキルハライド、炭素原子数２〜１２のアルケンハライド、炭素原子数２〜１２のアルキルアクリルアミド、炭素原子数２〜１２のアルケンアクリルアミド、炭素原子数２〜１２のアルキルアクリレート、及び炭素原子数２〜１２のアルケンアクリレートのモノマーから誘導される少なくとも１種のポリマーから選択される、２に記載の組成物。
［８］ フィルム形成性ポリマーが、スチレン、ジメチルスチレン、ビニルトルエン、クロロプレン、ブタジエン、エチレン、アクリルアミド、アクリロニトリル、アクロレイン、メチルアクリレート、エチルアクリレート、アクリル酸、メタクリル酸、メチルメタクリレート、ｎ−ブチルアクリレート、塩化ビニルデン、ビニルエステル、塩化ビニル、酢酸ビニル、アクリル化ウレタン、ヒドロキシエチルアクリレート、ジメチルアミノエチレンアクリレート、及び酢酸ビニルの少なくとも１種から選択される少なくとも１種のモノマーから誘導される少なくとも１種のポリマーから選択される、７に記載の組成物。
［９］ フィルム形成性ポリマーが、少なくとも１つの二重結合を有するアルキルハライドとアルケンから誘導される繰返単位を含む少なくとも１種のモノマーから誘導される少なくとも１種のポリマーから選択されるラテックスであり、該アルキルハライドは２〜１２の炭素原子を有し、そして該アルケンが２〜１２の炭素原子を有する、２に記載の組成物。
［１０］ アルキルハライドがビニルハライドを含む、９に記載の組成物。
［１１］ アルキルハライドがビニルハライドを含み、そしてアルケンがオレフィンを含む、１０に記載の組成物。
［１２］ アルキルハライドがビニルハライドを含み、そしてアルケンがエチレンを含む、９に記載の組成物。
［１３］ ビニルハライドが塩化ビニルを含む、１２に記載の組成物。
［１４］ アルキルハライドが塩化ビニルを含み、アルケンがエチレンを含む、１３に記載の組成物。
［１５］ （Ａ）の（Ｂ）に対する乾燥重量比が、約５：１〜１：１である、７に記載の組成物。
［１６］ （Ａ）の（Ｂ）に対する乾燥重量比が、約２：１〜１：１である、１５に記載の組成物。
［１７］ （Ａ）の（Ｂ）に対する乾燥重量比が、約１．６９：１である、１６に記載の組成物。
［１８］ さらにフルオ酸を含む、７に記載の組成物。
［１９］ さらにフルオ酸を含む、１５に記載の組成物。
［２０］ 硬化した１の組成物でコートした基体。
［２１］ ２の組成物でコートした基体。
［２２］ 硬化した１８の組成物でコートした金属基体。
［２３］ フルオ酸が、フルオチタン酸及びフルオジルコン酸の少なくとも１種から選択される、２２に記載の金属基体。
［２４］ 硬化した組成物が約１．５〜約５．０のｐＨを有する、２３に記載の金属基体。
［２５］ 硬化した１９に記載の組成物でコートした金属基体。
［２６］ フルオ酸が、フルオチタン酸及びフルオジルコン酸の少なくとも１種から選択される、２５に記載の金属基体。
［２７］ 硬化した組成物が約１．５〜約５．０のｐＨを有する、２６に記載の金属基体。
［２８］ 硬化した１に記載の組成物を含むセルロース製品。
［２９］ 硬化した２に記載の組成物を含むセルロース製品。
［３０］ 硬化した１に記載の組成物を含む、天井タイル。
［３１］ 硬化した１に記載の組成物を含む、不織製品。
［３２］ 硬化した１に記載の組成物を含むラテックス増量剤。
［３３］ 硬化した１に記載の組成物を含む塗料。
［３４］ （Ａ）の（Ｂ）に対する乾燥重量比が、約５：１〜１：１である、７に記載の組成物。
［３５］ さらにフルオ酸を含む、３４に記載の組成物。
［３６］ 硬化した３５に記載の組成物でコートした金属基体。
［３７］ フルオ酸が、フルオチタン酸及びフルオジルコン酸の少なくとも１種から選択される、３６に記載の金属基体。
［３８］ 組成物が約１．５〜約５．０のｐＨを有する３７に記載の金属基体。
［３９］ 硬化した３４に記載の組成物を含むセルロース製品。
［４０］ 硬化した３４に記載の組成物を含むラテックス増量剤。
［４１］ 硬化した３４に記載の組成物を含む不織製品。
［４２］ コートした基体を製造する方法であって、（１）（Ａ）架橋反応をうける少なくとも１つの官能基を含む少なくとも１種の水溶性製品、及び（Ｂ）少なくとも１種のフィルム形成性ポリマーを含むコーティング組成物で基体をコートすること（２）基体上のコーティング組成物を硬化することを含む、前記の方法。
［４３］ 該コーティング組成物が、該基体の表面上でその場所で乾燥さえる、４２に記載の方法。
［４４］ 該コーティング組成物を該コートした基体からすすぎ落とすことを含む、４２に記載の方法。
［４５］ 成分（Ａ）が、アクリルアミド系架橋性ポリマー、ポリアミドアミン−エピハロヒドリン樹脂、ポリアミン、及びポリイミンの少なくとも１種から選択される、４４に記載の方法。
［４６］ 成分（Ａ）が、アクリルアミド系架橋性ポリマーを含む、４５に記載の方法。
［４７］ 成分（Ａ）が、カチオン官能化されたポリアクリルアミドを含む、４５に記載の方法。
［４８］ 成分（Ａ）の官能基が、エポキシ、アゼチジニウム、アルデヒド、カルボキシル基、アクリレート及びその誘導体、アクリルアミド及びその誘導体、並びに第４アミンの少なくとも１種から選択される、４５に記載の方法。
［４９］ 成分（Ａ）の官能基が、エポキシ及びアゼチジニウムの少なくとも１種から選択される、４８に記載の組成物。
［５０］ フィルム形成性ポリマーが、炭素原子数２〜１２のアルキルハライド、炭素原子数２〜１２のアルケンハライド、炭素原子数２〜１２のアルキルアクリルアミド、炭素原子数２〜１２のアルケンアクリルアミド、炭素原子数２〜１２のアルキルアクリレート、及び炭素原子数２〜１２のアルケンアクリレートのモノマーから誘導される少なくとも１種のポリマーから選択される、４５に記載の方法。
［５１］ フィルム形成性ポリマーが、スチレン、ジメチルスチレン、ビニルトルエン、クロロプレン、ブタジエン、エチレン、アクリルアミド、アクリロニトリル、アクロレイン、メチルアクリレート、エチルアクリレート、アクリル酸、メタクリル酸、メチルメタクリレート、ｎ−ブチルアクリレート、塩化ビニルデン、ビニルエステル、塩化ビニル、酢酸ビニル、アクリル化ウレタン、ヒドロキシエチルアクリレート、ジメチルアミノエチレンアクリレート、及び酢酸ビニルの少なくとも１種から選択される少なくとも１種のモノマーから誘導される少なくとも１種のポリマーから選択される、５０に記載の方法。
［５２］ フィルム形成性ポリマーが、少なくとも１つの二重結合を有するアルキルハライドとアルケンから誘導される繰返単位を含む少なくとも１種のモノマーから誘導される少なくとも１種のポリマーから選択されるラテックスであり、該アルキルハライドは２〜１２の炭素原子を有し、そして該アルケンが２〜１２の炭素原子を有する、４５に記載の方法。
［５３］ アルキルハライドがビニルハライドを含み、アルケンがオレフィンを含む、５２に記載の方法。
［５４］ アルキルハライドがビニルハライドを含み、そしてアルケンがエチレンを含む、５２に記載の方法。
［５５］ （Ａ）の（Ｂ）に対する乾燥重量比が、約５：１〜１：１である、５０に記載の方法。
［５６］ （Ａ）の（Ｂ）に対する乾燥重量比が約１．６９：１である、５５に記載の方法。
［５７］ さらにフルオ酸を含む、５０に記載の方法。
［５８］ さらにフルオ酸を含む、５５に記載の方法。
［５９］ ５７に記載の方法によって製造される金属基体。
［６０］ フルオ酸が、フルオチタン酸及びフルオジルコン酸の少なくとも１種から選択される、８９に記載の金属基体。
［６１］ 組成物が約１．５〜約５．０のｐＨを有する６０に記載の金属基体。
［６２］ ５８に記載の方法によって製造される金属基体。
［６３］ フルオ酸が、フルオチタン酸及びフルオジルコン酸の少なくとも１種から選択される、６２に記載の金属基体。
［６４］ 組成物が約１．５〜約５．０のｐＨを有する６３に記載の金属基体。
［６５］ フィルム形成性ポリマーが、炭素原子数２〜１２のアルキルハライド、炭素原子数２〜１２のアルケンハライド、炭素原子数２〜１２のアルキルアクリルアミド、炭素原子数２〜１２のアルケンアクリルアミド、炭素原子数２〜１２のアルキルアクリレート、及び炭素原子数２〜１２のアルケンアクリレートのモノマーから誘導される少なくとも１種のポリマーから選択される、４７に記載の方法。
［６６］ （Ａ）の（Ｂ）に対する乾燥重量比が、約２：１〜１：１である、６５に記載の方法。
［６７］ フルオチタン酸及びフルオジルコン酸の少なくとも１種から選択されるフルオ酸をさらに含む、６６に記載の方法。
［６８］ 硬化した６７に記載の組成物でコートした金属基体。
［６９］ セルロース製品を製造する方法であって、 セルロース繊維を含む系に、（Ａ）架橋反応をうける少なくとも１つの官能基を含む少なくとも１種の水溶性成分、及び（Ｂ）少なくとも１種のフィルム形成性ポリマーを実質的に同時にまたは逐次的に加えることを含み、 該系が、水性系、フェルト、ウエブ及びそれらの組合せの少なくとも１種から選択される、前記の方法。
［７０］ 成分（Ａ）が、アクリルアミド系架橋性ポリマー、ポリアミドアミン−エピハロヒドリン樹脂、ポリアミン、及びポリイミンの少なくとも１種から選択される、６９に記載の方法。
［７１］ 成分（Ａ）が、アクリルアミド系架橋性ポリマーを含む、７０に記載の方法。
［７２］ 成分（Ａ）が、カチオン官能化されたポリアクリルアミドを含む、７１に記載の方法。
［７３］ 成分（Ａ）の官能基が、エポキシ、アゼチジニウム、アルデヒド、カルボキシル基、アクリレート及びその誘導体、アクリルアミド及びその誘導体、並びに第４アミンの少なくとも１種から選択される、７０に記載の方法。
［７４］ 成分（Ａ）の官能基が、エポキシ及びアゼチジニウムの少なくとも１種から選択される、７３に記載の方法。
［７５］ フィルム形成性ポリマーが、炭素原子数２〜１２のアルキルハライド、炭素原子数２〜１２のアルケンハライド、炭素原子数２〜１２のアルキルアクリルアミド、炭素原子数２〜１２のアルケンアクリルアミド、炭素原子数２〜１２のアルキルアクリレート、及び炭素原子数２〜１２のアルケンアクリレートのモノマーから誘導される少なくとも１種のポリマーから選択される、７０に記載の方法。
［７６］ フィルム形成性ポリマーが、スチレン、ジメチルスチレン、ビニルトルエン、クロロプレン、ブタジエン、エチレン、アクリルアミド、アクリロニトリル、アクロレイン、メチルアクリレート、エチルアクリレート、アクリル酸、メタクリル酸、メチルメタクリレート、ｎ−ブチルアクリレート、塩化ビニルデン、ビニルエステル、塩化ビニル、酢酸ビニル、アクリル化ウレタン、ヒドロキシエチルアクリレート、ジメチルアミノエチレンアクリレート、及び酢酸ビニルの少なくとも１種から選択される少なくとも１種のモノマーから誘導される少なくとも１種のポリマーから選択される、７５に記載の方法。
［７７］ フィルム形成性ポリマーが、少なくとも１つの二重結合を有するアルキルハライドとアルケンから誘導される繰返単位を含む少なくとも１種のモノマーから誘導される少なくとも１種のポリマーから選択されるラテックスであり、該アルキルハライドは２〜１２の炭素原子を有し、そして該アルケンが２〜１２の炭素原子を有する、７０に記載の方法。
［７８］ アルキルハライドがビニルハライドを含み、そしてアルケンがオレフィンを含む、７７に記載の方法。
［７９］ アルキルハライドがビニルハライドを含み、そしてアルケンがエチレンを含む、７７に記載の方法。
［８０］ （Ａ）の（Ｂ）に対する乾燥重量比が、約５：１〜１：１である、７５に記載の方法。
［８１］ （Ａ）の（Ｂ）に対する乾燥重量比が約１．６９：１である、８０に記載の方法。
［８２］ フィルム形成性ポリマーが、炭素原子数２〜１２のアルキルハライド、炭素原子数２〜１２のアルケンハライド、炭素原子数２〜１２のアルキルアクリルアミド、炭素原子数２〜１２のアルケンアクリルアミド、炭素原子数２〜１２のアルキルアクリレート、及び炭素原子数２〜１２のアルケンアクリレートのモノマーから誘導される少なくとも１種のポリマーから選択される、７２に記載の方法。
［８３］ （Ａ）の（Ｂ）に対する乾燥重量比が、約５：１〜１：１である、８２に記載の方法。
［８４］ （Ａ）の（Ｂ）に対する乾燥重量比が約１．６９：１である、８３に記載の方法。
［８５］ ８４に記載の方法によって製造されるセルロース製品。
［８６］ ８４に記載の方法によって製造される天井タイル。
［８７］ ８４に記載の方法によって製造される不織製品。
［８８］ 金属表面上の、実質的にクロムを含まない、その場所で乾燥された化成被覆を形成する方法であって、（１）（Ａ）架橋反応をうける少なくとも１つの官能基を含む少なくとも１種の水溶性成分、及び（Ｂ）少なくとも１種のフィルム形成性ポリマーを含む水性組成物、及び（２）フルオ酸を金属表面に施すことを含み、 （１）中の組成物の量が約０．１〜約９０重量％であり、そしてフルオ酸の量が約０．２〜２０重量％である、前記の方法。
［８９］ フルオ酸が、フルオチタン酸及びフルオジルコン酸の少なくとも１種から選択される、８８に記載の方法。
［９０］ 組成物が約１．５〜約５．０のｐＨを有する８９に記載の方法。
［９１］ 成分（Ａ）が、アクリルアミド系架橋性ポリマー、ポリアミドアミン−エピハロヒドリン樹脂、ポリアミン、及びポリイミンの少なくとも１種から選択される、９０に記載の方法。
［９２］ 成分（Ａ）が、アクリルアミド系架橋性ポリマーを含む、９１に記載の方法。
［９３］ 成分（Ａ）の官能基が、エポキシ、アゼチジニウム、アルデヒド、カルボキシル基、アクリレート及びその誘導体、アクリルアミド及びその誘導体、並びに第４アミンの少なくとも１種から選択される、９２に記載の方法。
［９４］ 成分（Ａ）の官能基が、エポキシ及びアゼチジニウムの少なくとも１種から選択される、９３に記載の組成物。
［９５］ フィルム形成性ポリマーが、炭素原子数２〜１２のアルキルハライド、炭素原子数２〜１２のアルケンハライド、炭素原子数２〜１２のアルキルアクリルアミド、炭素原子数２〜１２のアルケンアクリルアミド、炭素原子数２〜１２のアルキルアクリレート、及び炭素原子数２〜１２のアルケンアクリレートのモノマーから誘導される少なくとも１種のポリマーから選択される、９１に記載の方法。
［９６］ フィルム形成性ポリマーが、スチレン、ジメチルスチレン、ビニルトルエン、クロロプレン、ブタジエン、エチレン、アクリルアミド、アクリロニトリル、アクロレイン、メチルアクリレート、エチルアクリレート、アクリル酸、メタクリル酸、メチルメタクリレート、ｎ−ブチルアクリレート、塩化ビニルデン、ビニルエステル、塩化ビニル、酢酸ビニル、アクリル化ウレタン、ヒドロキシエチルアクリレート、ジメチルアミノエチレンアクリレート、及び酢酸ビニルの少なくとも１種から選択される少なくとも１種のモノマーから誘導される少なくとも１種のポリマーから選択される、９５に記載の方法。
［９７］ フィルム形成性ポリマーが、少なくとも１つの二重結合を有するアルキルハライドとアルケンから誘導される繰返単位を含む少なくとも１種のモノマーから誘導される少なくとも１種のポリマーから選択されるラテックスであり、該アルキルハライドは２〜１２の炭素原子を有し、そして該アルケンが２〜１２の炭素原子を有する、８９に記載の方法。
［９８］ （Ａ）の（Ｂ）に対する乾燥重量比が、約５：１〜１：１である、９５に記載の方法。
［９９］ （Ａ）の（Ｂ）に対する乾燥重量比が約１．６９：１である、９８に記載の方法。
［１００］ ８８に記載の方法によって製造される金属基体。
［１０１］ ８９に記載の方法によって製造される金属基体。
［１０２］ ９５に記載の方法によって製造される金属基体。
［１０３］ ９８に記載の方法によって製造される金属基体。
［１０４］ （Ａ）少なくとも１種のポリアミドアミン−エピハロヒドリン樹脂、及び（Ｂ）該硬化したコーティング組成物でコートされた基体に、約１５未満のカット性能値を付与するために十分な量の少なくとも１種の物質を含むコーティング組成物。
［１０５］ カット性能値が約１０未満である、１０４に記載のコーティング組成物。
［１０６］ カット性能値が約２未満である、１０５に記載のコーティング組成物。
［１０７］カット性能値が約１未満である、１０６に記載のコーティング組成物。
［１０８］ （Ａ）少なくとも１種のポリアミドアミン−エピハロヒドリン樹脂、及び（Ｂ）該コーティング組成物でコートされた基体に、約１５未満のカット性能値を付与するために十分な量の、軟化剤、架橋禁止剤、及びこれらの組合せから選択される少なくとも１種の物質を含むコーティング組成物。
［１０９］ カット性能値が約１０未満である、１０８に記載のコーティング組成物。
［１１０］ カット性能値が約２未満である、１０９に記載のコーティング組成物。
［１１１］カット性能値が約１未満である、１１０に記載のコーティング組成物。
［１１２］ （Ｂ）がアルキルハライド、アルケン、メチルメタクリレート、ブチルアクリレート、スチレン、塩化ビニリデン、アクリル酸、メタクリル酸及びビニルアクリル系物質の少なくとも１種を含むモノマーから誘導されるコポリマーから選択される、１０４に記載の組成物。
［１１３］ （Ａ）少なくとも１種のポリアミドアミン−エピハロヒドリン樹脂、及び（Ｂ）少なくとも１つの二重結合を有するアルキルハライド及びアルケンから誘導される繰返単位を含む少なくとも１種のポリマーを含むコーティング組成物。
［１１４］ アルキルハライドがビニルハライドを含む、１１３に記載の組成物。
［１１５］ アルキルハライドがビニルハライドを含み、そしてアルケンがオレフィンを含む、１１３に記載の組成物。
［１１６］ アルキルハライドがビニルハライドを含み、そしてアルケンがエチレンを含む、１１３に記載の組成物。
［１１７］ ビニルハライドが塩化ビニルを含む、１１５に記載の組成物。
［１１８］ アルキルハライドが塩化ビニルを含み、アルケンがエチレンを含む、１１６に記載の組成物。
［１１９］ 成分（Ａ）が、組成物の全成分の全重量を基準として約５〜約９５重量％の範囲の量で存在する成分（Ａ）の水性溶液を含み、そして、成分（Ｂ）が、組成物の全成分の全重量を基準として約５〜約９５重量％の範囲の量で存在する成分（Ｂ）の水性エマルジョンを含む、１１３に記載のコーティング組成物。
［１２０］ 成分（Ａ）が、組成物の全成分の全重量を基準として約５０〜約８５重量％の範囲の量で存在する成分（Ａ）の水性溶液を含み、そして、成分（Ｂ）が、組成物の全成分の全重量を基準として約８〜約５０重量％の範囲の量で存在する成分（Ｂ）の水性エマルジョンを含む、１１９に記載のコーティング組成物。
［１２１］ 成分（Ａ）が、組成物の全成分の全重量を基準として約７５重量％の範囲の量で存在する成分（Ａ）の水性溶液を含み、そして、成分（Ｂ）が、組成物の全成分の全重量を基準として約１１重量％の範囲の量で存在する成分（Ｂ）の水性エマルジョンを含む、１２０に記載のコーティング組成物。
［１２２］ さらに界面活性剤を含む、１１３に記載のコーティング組成物。
［１２３］ 界面活性剤がオクチルフェノキシポリエトキシエタノール非イオン界面活性剤を含む、１２２に記載のコーティング組成物。
［１２４］ 界面活性剤が約５重量％以下の量で存在する、１２２に記載のコーティング組成物。
［１２５］ 界面活性剤が約１重量％以下の量で存在する、１２４に記載のコーティング組成物。
［１２６］ 界面活性剤が約０．０５〜０．２５重量％の量で存在する、１２５に記載のコーティング組成物。
［１２７］ １０４に記載のコーティング組成物でコートされた基体。
［１２８］ 基体及び１０４に記載のコーティングを含む、コートされた建築ユニット。
［１２９］ 基体が天井タイルを含む、１２８に記載のコートされた建築ユニット。
［１３０］ 基体が壁板を含む、１２８に記載のコートされた建築ユニット。
［１３１］ 少なくとも約８のヘスレーキテスト(Hess Rake Test)値、及び約１５未満のカット性能値を示す、１２８に記載のコートされた建築ユニット。
［１３２］ 少なくとも約１０のヘスレーキテスト値、及び約１０未満のカット性能値を示す、１３１に記載のコートされた建築ユニット。
［１３３］ 少なくとも約１２のヘスレーキテスト値、及び約２未満のカット性能値を示す、１３２に記載のコートされた建築ユニット。
［１３４］ 少なくとも約１４のヘスレーキテスト値、及び約１未満のカット性能値を示す、１３３に記載のコートされた建築ユニット。
［１３５］ （Ａ）少なくとも１種のポリアミドアミン−エピハロヒドリン樹脂、及び（Ｂ）少なくとも１つの二重結合を有するアルキルハライド及びアルケンから誘導される繰返単位を含む少なくとも１種のポリマーを含む組成物でコートされた建築ユニット。
［１３６］ 基体が天井タイルを含む、１３５に記載のコートされた建築ユニット。
［１３７］ 基体が壁板を含む、１３５に記載のコートされた建築ユニット。
［１３８］ 少なくとも約８のヘスレーキテスト値、及び約１５未満のカット性能値を示す、１３５に記載のコートされた建築ユニット。
［１３９］ 少なくとも約１０のヘスレーキテスト値、及び約１０未満のカット性能値を示す、１３８に記載のコートされた建築ユニット。
［１４０］ 少なくとも約１２のヘスレーキテスト値、及び約２未満のカット性能値を示す、１３９に記載のコートされた建築ユニット。
［１４１］ 少なくとも約１４のヘスレーキテスト値、及び約１未満のカット性能値を示す、１４０に記載のコートされた建築ユニット。
［１４２］ （Ａ）少なくとも１種のポリアミドアミン−エピハロヒドリン樹脂、及び（Ｂ）コーティングが基体に施され硬化されたときに、硬化後に基体が実質的に１８０°曲げたときに、硬化されたコーティングが実質的に基体から層剥離も亀裂も示さないように、十分な柔軟性を付与するために十分な量の少なくとも１種の物質を含む、コーティング組成物。
［１４３］ 硬化後のコーティングの厚さが、硬化したきに約５〜１０ミルの範囲である、１４２に記載の組成物。
［１４４］ 該十分な柔軟性が、コーティングが基体に施され硬化されたときに、硬化後に基体が実質的に３６０°曲げたときに、硬化されたコーティングが実質的に層剥離も亀裂も示さないようなものである、１４２に記載の組成物。
［１４５］ １４２に記載のコーティング組成物でコートされた基体。
［１４６］ 基体及び１４３に記載のコーティングを含む、コートされた建築ユニット。
［１４７］ 基体が天井タイルを含む、１４６に記載のコートされた建築ユニット。
［１４８］ 基体が壁板を含む、１４６に記載のコートされた建築ユニット。
［１４９］ （Ｂ）がアルキルハライド、アルケン、メチルメタクリレート、ブチルアクリレート、スチレン、塩化ビニリデン、アクリル酸、メタクリル酸及びビニルアクリル系物質の少なくとも１種を含むモノマーから誘導されるコポリマーから選択される、１４２に記載の組成物。
［１５０］（１）（Ａ）少なくとも１種のポリアミノポリアミド−エピハロヒドリン樹脂、及び（Ｂ）コーティング組成物を硬化したときに約１５未満のカット性能値を付与するために十分な量の少なくとも１種の物質を含むコーティング組成物で基体をコートすること、並びに（２）基体上のコーティング組成物を硬化することを含む、コートされた基体を製造する方法。
［１５１］ カット性能値が約１０未満である、１５０に記載の方法。
［１５２］ カット性能値が約２未満である、１５１に記載の方法。
［１５３］ カット性能値が約１未満である、１５２に記載の方法。
［１５４］ 基体が建築ユニットを含む、１５３に記載の方法。
［１５５］ 建築ユニットが天井タイルを含む、１５４に記載の方法。
［１５６］ 建築ユニットが壁板を含む、１５４に記載の方法。
［１５７］ （２）の物質が、少なくとも１つの二重結合を有するアルキルハライド及びアルケンから誘導される繰返単位を含む少なくとも１種のポリマーを含む、１５０に記載の方法。
［１５８］ アルキルハライドがビニルハライドを含む、１５７に記載のコーティング組成物。
［１５９］ アルキルハライドがビニルハライドを含み、そしてアルケンがオレフィンを含む、１５８に記載の方法。
［１６０］アルキルハライドがビニルハライドを含み、そしてアルケンがエチレンを含む、１５８に記載の方法。
［１６１］ ビニルハライドが塩化ビニルを含む、１６０に記載の方法。
［１６２］ （Ｂ）がアルキルハライド、アルケン、メチルメタクリレート、ブチルアクリレート、スチレン、塩化ビニリデン、アクリル酸、メタクリル酸及びビニルアクリル系物質の少なくとも１種を含むモノマーから誘導されるコポリマーから選択される、１５０に記載の方法。
［１６３］ 成分（Ａ）が、組成物の全成分の全重量を基準として約５〜約９５重量％の範囲の量で存在する成分（Ａ）の水性溶液を含み、そして、成分（Ｂ）が、組成物の全成分の全重量を基準として約５〜約９５重量％の範囲の量で存在する成分（Ｂ）の水性エマルジョンを含む、１５０に記載の方法。
［１６４］ 成分（Ａ）が、組成物の全成分の全重量を基準として約５０〜約８５重量％の範囲の量で存在する成分（Ａ）の水性溶液を含み、そして、成分（Ｂ）が、組成物の全成分の全重量を基準として約８〜約５０重量％の範囲の量で存在する成分（Ｂ）の水性エマルジョンを含む、１６３に記載の方法。
［１６５］ 成分（Ａ）が、組成物の全成分の全重量を基準として約７５重量％の範囲の量で存在する成分（Ａ）の水性溶液を含み、そして、成分（Ｂ）が、組成物の全成分の全重量を基準として約１１重量％の範囲の量で存在する成分（Ｂ）の水性エマルジョンを含む、１６４に記載のコーティング組成物。
［１６６］ （Ａ）：（Ｂ）の重量比が約０．０５〜約１９である、１０４に記載の組成物。
［１６７］ （Ａ）：（Ｂ）の重量比が約４〜約１２である、１０４に記載の組成物。
［１６８］ （Ａ）：（Ｂ）の重量比が約６〜約８である、１０４に記載の組成物。
［１６９］ （Ａ）：（Ｂ）の重量比が約６．５〜約７．０である、１０４に記載の組成物。
［１７０］ （Ａ）：（Ｂ）の重量比が約６．７５である、１０４に記載の組成物。
［１７１］ （Ａ）：（Ｂ）の重量比が約０．０５〜約１９である、１５０に記載の方法。
［１７２］ （Ａ）：（Ｂ）の重量比が約４〜約１２である、１５０に記載の方法。
［１７３］ （Ａ）：（Ｂ）の重量比が約６〜約８である、１５０に記載の方法。
［１７４］ （Ａ）：（Ｂ）の重量比が約６．５〜約７．０である、１５０に記載の方法。
［１７５］ （Ａ）：（Ｂ）の重量比が約６．７５である、１５０に記載の方法。